아크릴 수지 ( E 2823 , Elvacite 사 제조 ) 3 g 를 톨루엔 1 g , 부틸 아세테이트 0 . 5 g 에 녹여 스핀코팅 용 레지스 트 층 코팅 액 을 제조 한 다음 , 유리 기판 상 에 상기 코팅 액 을 500 RPM 에서 10 초 동안 스핀코팅 하 여 10 마이크 론 두께 의 레지스 트 층 을 형성 하 였 다 . 다음 으로 상기 의 레지스 트 층 패턴 을 UV 레이저 ( 상품명 ; Xpress - DP , UPI tech 사 제조 ) 로 20 마이크 론 빔 직경 을 이용 하 여 흑화 전도성 패턴 이 형성 될 구역 을 형성 하 였 고 이때 의 미세 패턴 선폭 은 빔 직경 과 유사 한 20 마이크 론 이 었 다 . 다음 으로 제조 예 3 에서 제조 된 전도성 잉크 조성물 을 스크린 프린팅 을 이용 하 여 미세 패턴 에 충 진한 후 150 도 에서 2 분 간 건조 하 였 다 . 이때 의 전도성 패턴 두께 는 5 마이크 론 이 었 다 . 그 후 전도성 패턴 위 에 제조 예 4 에서 제조 한 흑화 용액 조성물 을 스 크린 프린팅 을 이용 하 여 충 진하 고 , 1 마이크 론 두께 의 상부 흑화 층 을 형성 한 후 600 도 에서 소성 하 였 다 . 이때 레지스 트 층 으로 남 아 있 던 물질 은 600 도 소성 에서 기화 하 여 톨루엔 세척 만 으로 흑화 처리 된 도전 성 미세 패턴 을 얻 을 수 있 었 다 .